(57)【特許請求の範囲】
【請求項１】
焼結体の嵩密度が２．１３ｇ／ｃｍ3以上で直径が１００ｍｍ以上のスパッタリング用ターゲット材である一酸化けい素焼結体。
【請求項２】
焼結体の嵩密度が２．１３ｇ／ｃｍ3以上で直径が１００ｍｍ以上の一酸化けい素焼結ターゲット。
【発明の詳細な説明】
【０００１】
【発明の属する技術分野】
この発明は、真空蒸着やスパッタリングなどの気相成膜用材料である一酸化けい素焼結体の改良に係り、原料粉末を特定範囲のホットプレス条件、さらには複数分割した内型と緩衝材を用いてホットプレス法で焼結することで、機械加工性にすぐれ、組織が均質で低スプラッシュ性を有する蒸着材料が得られ、またスパッタリング用ターゲットとして所定の形状ですぐれた平面性が得られる一酸化けい素焼結体とそれから成形される一酸化けい素焼結ターゲットに関する。
【０００２】
【従来の技術】
一酸化けい素を真空蒸着法などで成膜して得た薄膜は、種々の材料に対して密着性が良く、絶縁抵抗が高く、誘電特性も優れているだけでなく、比較的低温で蒸着が可能で成膜が容易である等の特徴を有する。
【０００３】
一酸化けい素蒸着膜は、上記のごとくすぐれた特性を有することから多くの用途に利用されるが、例えば光学特性を利用する用途として、ガラスなどの反射防止膜、保護膜、あるいは太陽電池の反射防止膜があり、また、絶縁特性を利用するものとして、薄膜コンデンサがある。
【０００４】
さらに、酸素、水蒸気、香りなどに対するガス遮断性がよく、プラスチックフィルムに蒸着してガスバリア性フィルムとなし、食品、医薬品、精密電子部品などの包装に使用されている。
【０００５】
かかる一酸化けい素膜は、各種の蒸着方法の他、スパッタリング法などにより成膜されるため、成膜原料となる一酸化けい素用蒸着材料やスパッタリング用ターゲットが各成膜法で要求される形状寸法加工される。
【０００６】
上記一酸化けい素蒸着膜を作るための蒸着材料は、一般に、金属けい素粉末と二酸化けい素粉末との混合物を真空中で加熱・反応させて生成した気体一酸化けい素を、比較的低温の析出基体に蒸着させて得られる一酸化けい素塊が用いられる。あるいは、上記混合物の外に、一酸化けい素塊を生成する際に発生するスクラップを添加した原料が使用されることもある。
【０００７】
上記の一酸化けい素塊は、脆くて欠けやすく機械加工が困難なため、使用しやすい大きさに砕いて小塊として、例えば、５０ｍｍ程度に砕いた板状小塊が用いられる。この一酸化けい素小塊は、電子ビーム蒸着法や抵抗加熱蒸着法あるいはプラズマ加熱蒸着法などの蒸着材料として用いられる。
【０００８】
真空蒸着にて製造した一酸化けい素塊は、組織が均一でなく、蒸着初期に析出基板に析出した部分は針状組織をしており、この部分を蒸着材料としてフィルム上に成膜すると、スプラッシュ現象が多発する問題がある。なお、析出基板上にその後析出した蒸着材料の表面付近はかかる問題がない。
【０００９】
近年、電子ビーム加熱蒸着法による成膜の生産性を向上するために、一酸化けい素蒸着材料を連続的に供給して連続成膜を行う方法が検討されている。蒸着材料を連続的に供給するために粒状原料を加熱容器に連続的に供給する方法が考えられるが、スプラッシュが激しく発生する問題がある。そこで、円柱や角柱の長い蒸着材料を、水冷底無しるつぼの下方から連続的に供給し、蒸着材料の上面を電子ビームやプラズマビームで加熱して連続成膜を行うことも考えられるが、従来の蒸着材料は、脆くて機械加工が困難であり、不均一でたとえ針状組織部分を除去したとしても採用が困難である。
【００１０】
一方、一酸化けい素蒸着材料を安価に製造する方法として、けい素粉末と二酸化けい素粉末とを乾式で混合して加圧成形し焼結したものを、一酸化けい素用蒸着材料とする提案がなされている（特開昭６３−３１０９６１号公報）。この焼結法によれば、比較的低コストで製造できるが、嵩密度が低く前記スプラッシュ現象を十分に抑制することができなかった。
【００１１】
従来の真空凝縮法で得た一酸化けい素用蒸着材料、及びけい素粉末と二酸化けい素粉末とを乾式で混合して加圧、成形後に焼結して得た該蒸着材料は、いずれもスプラッシュの発生を十分に抑制できなかった。
【００１２】
また、後者の焼結法の場合には、加熱によりけい素と二酸化けい素が反応して一酸化けい素を生成した後に、昇華、成膜が起こるため、成膜速度が遅いという問題がある。
【００１３】
一方、使用する蒸着装置のターゲット保持部の形状に、蒸着材料の形状を合わせる必要から材料を機械加工する場合がある。しかし、従来の真空凝縮法で得たり、原料粉末を乾式で混合して加圧、成形後に焼結して得た一酸化けい素用蒸着材料では、加工時に割れや欠けが多発するため、希望の形状に機械加工することが困難であった。
【００１４】
また、一酸化けい素は、スパッタリング用ターゲットとして用いられる。該ターゲット材料としては、スパッタリング装置のターゲットホルダーに応じた形状に加工されていること、スパッタリング時のパーティクルの発生を抑制するために高密度であること、組織が均質であることが要求されている。
【００１５】
スパッタリング用ターゲットとして望ましい密度としては、その嵩密度が真密度の９５％以上である。ここで、一酸化けい素の真密度は、２．２４ｇ／ｃｍ3であるから、嵩密度が真密度の９５％以上とは、２．１３ｇ／ｃｍ3以上に相当する。
【００１６】
特開平９−１４３６８９号公報と特開平９−１４３６９０号公報には、けい素粉末と二酸化けい素粉末とを含有するスラリーを湿式成形し、その成形の際にゲル化させ、得られた成形物を乾燥し、焼成する多孔質蒸着材料が提案されている。この公報に記載された蒸着材料は、嵩密度が０．６７〜１．５７ｇ／ｃｍ3（真密度の３０〜７０％に相当）しかなく、スパッタリングの際のパーティクルの発生が懸念される。
【００１７】
前述した特開昭６３−３１０９６１号公報に記載された蒸着材料は、けい素粉末と二酸化けい素粉末の混合焼結体であって、けい素粉末と二酸化けい素粉末との間での反応は殆ど進行せず、嵩密度は１．２〜１．３ｇ／ｃｍ3程度であり、２．１３ｇ／ｃｍ3以上の焼結体は得られない。
【００１８】
さらに、特開昭６３−１６６９６５号公報には、従来法として、二酸化けい素と金属けい素との混合物を真空中で加熱して昇華・析出した一酸化けい素を、粉砕したのち加圧・焼結して得られた成形体からターゲットを得る方法が記載されている。しかし、発明者らの実験において、一酸化けい素は真空中で約１２００℃で固体から気体へ昇華する性質があるため、昇華温度以下で加熱上限温度と考えられる１１５０℃で加圧・焼結を行ったが、その焼結体の嵩密度は１．３ｇ／ｃｍ3程度しか得られなかった。
【００１９】
【発明が解決しようとする課題】
従来、いずれの製造方法においても、一酸化けい素の焼結体の嵩密度は１．５ｇ／ｃｍ3を越えることがなかった。
【００２０】
この発明は、上述の従来技術に見られる問題を解決し、良好な機械加工性、低スプラッシュ性及び均質性の条件を満足し、真空蒸着による連続的な成膜も可能にする一酸化けい素蒸着材料として利用できる一酸化けい素焼結体およびそれから成形される一酸化けい素焼結ターゲットの提供を目的としている。
【００２１】
また、この発明は、スパッタリング用ターゲットとして、ターゲットホルダーに装着可能な形状を得ることが容易であり、高密度で均一な組織を有してパーティクルの発生を抑制できる一酸化けい素焼結体およびそれから成形される一酸化けい素焼結ターゲットの提供を目的としている。
【００２２】
【課題を解決するための手段】
発明者らは、一酸化けい素焼結体の組織の均質化と高密度化について、種々検討した結果、真空蒸着法で得た一酸化けい素塊から得た粉末はプレス成形ができずに焼結に至らないこと、特に一酸化けい素塊は嵩密度が１．９５ｇ／ｃｍ3以上のものが得られるが、スパッタリング用ターゲットに機械加工すると、厚み方向のビッカース硬さにばらつきを有して均質な組織とは言えないことから、加工中の全量に割れや欠けが発生して使用不能であることを知見した。
【００２３】
発明者らは、さらに検討を加えて、焼結体の嵩密度を高めることにより、焼結体の機械加工性と低スプラッシュ性を向上させることに着目し、加圧焼結について検討した結果、いずれの製法で得られた一酸化けい素粉も、昇華温度以下で加熱上限温度と考えられる１１５０℃で、加圧・焼結を行っても焼結体の嵩密度は１．３ｇ／ｃｍ3程度であり、それ以上上昇しないことを知見した。
【００２４】
また、発明者らは、加圧焼結について鋭意検討した結果、真空雰囲気下で原料を加圧・成形しながら焼結する手段を採用し、これを一酸化けい素の昇華温度以上の１２００℃以上で加圧成形すると、昇華することなく希望する形状の一酸化けい素焼結体が得られること、少なくとも嵩密度が１．６ｇ／ｃｍ3以上の焼結体が得られること、さらに焼結温度を１２５０℃以上とすることにより、原料粒子間の焼結による結合がより促進される結果、嵩密度が２．１３ｇ／ｃｍ3以上の焼結体が得られることを知見した。
【００２５】
さらに、発明者らは、上記の加圧・成形しながら昇華温度以上の加熱条件で焼結する方法において、被処理材の寸法が大きくなると、焼結後の冷却中に焼結体に割れが生じたり、プレス型の破損が懸念されるが、一体型の外型内に複数分割した内型を緩衝材シートを介して組み込んだ構成のプレス型を用いることで、例えば直径が１００ｍｍ以上のスパッタリング用ターゲット材が容易に得られることを知見し、この発明を完成した。
【００２６】
すなわち、この発明は、一酸化けい素の塊粒又は粉末あるいはその両方をプレス型に充填し、プレス圧力が１０ＭＰａ以上、焼結温度が１２００〜１３５０℃、保持時間が３０ｍｉｎ以上の条件で、ホットプレスを行い焼結することにより、嵩密度が１．６８ｇ／ｃｍ3以上の一酸化けい素焼結体を得る製造方法を適用することができる。
【００２７】
具体的には、この発明は、上記構成の製造方法において、圧力が１５ＭＰａ以上、焼結温度が１３００℃〜１３５０℃、保持時間が１ｈｒ以上の条件を適用することにより得られる、真密度にほぼ等しい嵩密度が２．２ｇ／ｃｍ3以上の一酸化けい素焼結体を対象とできる。
【００２８】
【発明の実施の形態】
この発明による一酸化けい素焼結体の製造方法は、一酸化けい素の塊粒又は粉末あるいはその両方をプレス型に充填し、プレス圧力が１０ＭＰａ以上、焼結温度が１２００〜１３５０℃、保持時間が３０ｍｉｎ以上、好ましくは１ｈｒ以上の条件（但し、１２００℃×１０ＭＰａを除く）で、ホットプレスを行い焼結する方法である。
【００２９】
この発明において、原料となる一酸化けい素の粉末は、その製法や性状については特に限定されないが、好ましくは、金属けい素粉末と二酸化けい素粉末との混合物からなる原料を、真空中で加熱・反応させて生成した一酸化けい素塊を破砕したものを用いるとよい。
【００３０】
この発明において、原料となる一酸化けい素の塊は、真空蒸着により生成した一酸化けい素の塊を板状のままあるいは破断した小片として使用することが可能である。さらには、前記塊より粒状〜粉末化したものを用いることも可能である。
【００３１】
この発明の一酸化けい素の粉末の粒径は、２５０μｍ以上、２ｍｍ以下であることが好ましい。すなわち、２５０μｍ未満では、粒子表面積が増えすぎて酸素濃度が増加すること、粉体製造時の破砕に伴う汚染が懸念されるため、２５０μｍ以上の粉末のものを使用することが望ましく、また、２ｍｍを越えると、型内に挿入する際の充填率が低下するため、好ましくない。
【００３２】
この発明によるホットプレスでは、得られる一酸化けい素焼結体の嵩密度が１．６〜２．１ｇ／ｃｍ3の場合は、焼結体の形態は密度の上昇とともにガラス化するがまだ透明でなく、粒状感が残る場合もある外観を呈している。
【００３３】
しかし、嵩密度が２．１ｇ／ｃｍ3以上の場合は、透明となりますますガラス状となるため、２．１ｇ／ｃｍ3以上を目的とするホットプレスによる焼結原料には、前述した真空蒸着により生成した一酸化けい素の塊を板状のまま用いたり、あるいは破断した小片として用い、高圧高温の焼結を実施することが可能となる。
【００３４】
この発明において、真空雰囲気は、特に限定されないが、焼結時に原料粉末よりガスなどの放出がないように、十分に減圧真空化して先に脱気しておくことが望ましい。例えば、１×１０-2Ｔｏｒｒ程度まで減圧してその後ホットプレスしたり、減圧後にアルゴンガスを導入するなどの手法が採用できる。
【００３５】
この発明において、プレス荷重を１０ＭＰａ以上で、かつ焼結温度を１２００〜１３５０℃としたのは、主にプレス荷重と焼結温度との組合せにより、嵩密度が１．６ｇ／ｃｍ3以上の焼結体が得られるためである。
【００３６】
しかし、実施例に明らかなように、温度が１２００℃で圧力が１０ＭＰａの場合は、嵩密度が１．６ｇ／ｃｍ3未満となるために除外するが、温度が１２００℃でも圧力が１０ＭＰａを越えると嵩密度が向上し、また、圧力が１０ＭＰａでも温度が１２００℃を越えると嵩密度が向上して１．６ｇ／ｃｍ3以上となる。特に雰囲気温度の上昇は、嵩密度の向上に顕著に作用する傾向にある。
【００３７】
すなわち、温度が１２００℃未満では、密度の上昇効果がなく、所望の形状の焼結体が得られず、１３５０℃で嵩密度が真密度に等しい２．２４ｇ／ｃｍ3の焼結体が得られため、１３５０℃を超えて加熱する必要はない。
【００３８】
また、プレス荷重は、１０ＭＰａ以上、特に１５ＭＰａ以上であれば温度との組み合せで所望の密度が得られるため、特に限定する必要はないが、２０ＭＰａを越えると密度の向上効果に差がみられないため、２０ＭＰａ以下の範囲の圧力でも十分である。
【００３９】
この発明におけるホットプレスの保持時間は、プレス荷重と焼結温度との組合せによるが、少なくとも３０分は必要であり、充分な焼結を得るには１時間以上が必要である。好ましくは、１〜２時間である。
【００４０】
この発明において、圧力が１５ＭＰａ〜２０ＭＰａ、焼結温度が１２５０℃〜１３５０℃、保持時間が１ｈｒ以上の条件で、嵩密度が２．１３ｇ／ｃｍ3以上の一酸化けい素焼結体が得られる。
【００４１】
また、圧力が１５ＭＰａ以上、焼結温度が１３００℃〜１３５０℃、保持時間が１ｈｒ以上の条件で、嵩密度が２．２ｇ／ｃｍ3以上の一酸化けい素焼結体を得ることが可能である。
【００４２】
この発明において、加圧・成形しながら昇華温度の１２００℃以上の加熱条件で焼結するが、焼結後の冷却中に焼結体に割れが生じたり、プレス型の破損する場合があり、その原因は詳らかでない。そこで発明者らは種々検討し、焼結後の冷却中にプレス型は収縮するが、焼結体は逆に焼結温度からの冷却中に膨張すると考えられることから、ホットプレスに使用するグラファイト製プレス型に、体積膨張による応力の緩和が可能な構造を採用して、冷却中の焼結体に割れが発生するのを防止した。
【００４３】
すなわち、体積膨張による応力が緩和できる構造のプレス型としては、一体型の外型に、例えば二分割ないし三分割した割型の内型を所要の隙間をもって組合せ、当該隙間に緩衝材を介在したプレス用組合せ型を使用することにより、冷却中の焼結体の割れ発生を防止できる。上記緩衝材としては、炭素繊維シートやシリカ系繊維シート等の弾性により自在に伸縮できる材料からなるシートが使用できる。
【００４４】
プレス型に一体型の外型内に隙間を設けて複数分割した内型を組合せ、かつ該隙間に緩衝材を介在した構成を採用することで、例えば市販の一酸化けい素粉末を充填して、真空雰囲気下で加圧・成形しながら焼結温度１２５０〜１３５０℃で焼結することにより、直径１００ｍｍ以上、高さ５０ｍｍ以上の大型で、組織が均質な高品位の一酸化けい素焼結体を、割れや欠けを発生させることなく、効率良く製造することができる。
【００４５】
ここで、直径１００ｍｍ以上とは、スパッタリングターゲットとして直径１００ｍｍが機械加工により取り出せるサイズの焼結体を表す。
【００４６】
上記プレス用組合せ型の一例を図面に基づいて説明する。図１は、円柱状焼結体を製造する場合のプレス用組合せ型を示す。グラファイト製の内型１は直径方向で２分割され、所要の肉厚部に下向きにテーパを付けた分割型である。グラファイト製の外型２は、その内径が上記内型１を例えば１ｍｍ程度の隙間を介して組み込み可能なように同様のテーパを付けてある。
【００４７】
内型１を外型２に組み込む際は、両者間の隙間にリング状の緩衝材３を介して組み合せる。この緩衝材３は、炭素繊維シートやシリカ系繊維シート等のごとく、弾性により直径方向に伸縮し得る素材から構成する。
【００４８】
焼結後に焼結体を取り出すときは、下ポンチ４を下から押し上げると、内型１と外型２との隙間が開き、内型１と焼結体を取り出すことができ、取り出された内型を分解して焼結体を容易に分離回収できる。
【００４９】
上記の２ピースの内型１と１ピースの外型２とを緩衝材３を介して組み合せたプレス型に原料の一酸化けい素粉末を充填し、真空中で加圧・成形しながら焼結して得た焼結体は、冷却途中で膨張するが、分割された内型１が外向きに押されてかつ緩衝材３が圧縮されるため、内型１が外向きに開いて焼結体の膨張により発生する応力を吸収することが可能となり、冷却時の割れや欠けの発生を阻止できる。
【００５０】
かかる構成は、例えば実施例のごとく直径１１０ｍｍ、高さ４０ｍｍの一酸化けい素焼結体を製造できるが、さらに、内型１の内径を２００ｍｍ、３００ｍｍ、４００ｍｍと大きくし、かつ高さを任意に変更することにより、任意に大型の焼結体を製造することができる。
【００５１】
【実施例】
実施例１
金属けい素粉末と二酸化けい素粉末との混合物からなる原料を、真空中で加熱・反応させて生成した一酸化けい素塊を破砕して最小粒径０．３〜最大粒径１．７ｍｍの一酸化けい素粉末を作成し、これを市販のグラファイト製型を有するホットプレス装置を使用して、真空度１０Ｐａのもと、プレス圧力９ＭＰａ〜２０ＭＰａの種々条件で加圧しながら、焼結温度１１５０℃、１２００℃、１２５０℃、１３００℃に１時間保持して、直径５０ｍｍ、厚み２０ｍｍの焼結体を製造した。
以下で説明する実施例１〜５では、その直径に拘わらず、本発明で規制する嵩密度を満足する焼結体を発明例と記す。
【００５２】
得られた焼結体の嵩密度を測定した。その結果をホットプレス条件と共に表１に示す。また、得られた焼結体の特性として、機械加工性、真空蒸着材料として使用した際の低スプラッシュ性及び均質性、割れ状況について調べた。その結果を表２に示す。
【００５３】
機械加工性は、蒸着材料の寸法に切削加工する際の加工時間、割れや欠けの発生度合いについて評価し、低スプラッシュ性は、得られた蒸着膜の性状より評価し、均質性は、一定時間の昇華後の状況により評価し、それぞれ良好（ベター）を○印、普通（フェアー）を△印、悪い（プアー）を×印で示す。
【００５４】
表１の結果より、ホットプレス条件が、焼結温度１２００℃〜１３００℃、プレス圧力１５ＭＰａ以上の２つの条件を満足していない比較例１〜５の焼結体の嵩密度は、いずれも１．５２ｇ／ｃｍ3以下である。これに対してこの発明の実施例８〜１０は、いずれも嵩密度は２．１３ｇ／ｃｍ3以上あり、特に１３００℃の高温で焼結したものの嵩密度は、真密度に等しい２．２４ｇ／ｃｍ3が得られた。
【００５５】
また、表２の焼結体の特性を調べた結果から、比較例１〜５は、いずれも均質性は良いが、機械加工性に劣り、低スプラッシュ性が悪いことがわかる。これに対してこの発明の実施例８〜１０は、いずれも均質性が良く、優れた機械加工性と低スプラッシュ性を有することがわかる。
【００５６】
なお、２．１３ｇ／ｃｍ3以上の密度を有する場合は、ガラス質であり、ＥＢによる大量の入熱にて昇華する際に極稀に割れを生じることがある。
【００５７】
【表１】
0004729253.tif 000002
【００５８】
【表２】
0004729253.tif 000003
【００５９】
実施例２
実施例１の本発明Ｎｏ．８の実施により得られた一酸化けい素焼結体を直径３０ｍｍ、厚さ２０ｍｍに切削加工したが、割れや欠けを生じることなく仕上げることができた。得られた一酸化けい素蒸着材料を使って、図３に示す真空蒸着装置１を用いて、蒸着膜を形成した。
【００６０】
真空蒸着装置１１は、排気口１５を有する真空室の底面に、底のない円筒体からなる水冷銅るつぼ１２を設けてあり、このるつぼ１２に対向した真空室の上部には外部の駆動源により回転する回転軸が配置され、その下端にガラス製の蒸着基板１３を設けてある。
【００６１】
この真空蒸着装置１１は、チャンバー内を排気口１５から排気して真空状態に維持し、水冷銅るつぼ１２に一酸化けい素焼結体からなる蒸着材料１４を挿入配置し、蒸着材料１４表面に電子ビームを照射し加熱・昇華させ、蒸着基板１３の下面に一酸化けい素を蒸着させることで、成膜を完了する。ここでは、水冷銅るつぼ１２に５個の蒸着材料を下方から連続的に供給し、蒸着材料１４を連続して加熱・昇華させることができ、蒸着基板１３を図示しない基板交換装置によって断続的に交換することにより、連続的に複数枚の基板に一酸化けい素薄膜を成膜できる。
【００６２】
この発明による一酸化けい素焼結体から作製した蒸着材料を用いる、連続的真空蒸着装置における成膜速度は、従来の非連続的蒸着装置による場合と同等であり、スプラッシュによるピンホールの発生はなく、良好な一酸化けい素膜を形成できた。
【００６３】
蒸着中は、スプラッシュの発生は常に少なかったため、途中で蒸着を中断する必要もなく、また割れを生じることなく、５個の蒸着材料を連続的に使用することができた。
【００６４】
実施例３
金属けい素粉末と二酸化けい素粉末との混合物からなる原料を、真空中で加熱・反応させて生成した一酸化けい素塊を破砕して、粒径（最小〜最大）０．３〜１．７ｍｍのＡタイプ、０．４５ｍｍ以下のＢタイプ、５〜１５ｍｍのＣタイプの３種類の一酸化けい素粉末を作製した。
【００６５】
実施例１と同様に、グラファイト製型を有するホットプレス装置を使用して、真空度１０Ｐａのもと、プレス圧力９ＭＰａ、１０ＭＰａ、１５ＭＰａ、２０ＭＰａの４条件で加圧しながら、焼結温度１１５０℃、１２００℃、１２５０℃、１３００℃、１３５０℃の５条件で保持時間１時間でホットプレスを行い、直径５０ｍｍ、厚み１０ｍｍの焼結体を製造した。得られた焼結体の嵩密度を測定した結果を表３に示す。
【００６６】
表３の結果より、ホットプレス条件が、この発明で特定している焼結温度とプレス圧力の条件を満足していない比較例１１〜１５の焼結体の嵩密度は、いずれも１．６ｇ／ｃｍ3未満で、蒸着材料としても不適であり、またスパッタリングターゲット用焼結体として条件である嵩密度２．１３ｇ／ｃｍ3を満たしていない。
【００６７】
これに対し、この発明の実施例２１〜２６は、いずれも嵩密度は２．１３ｇ／ｃｍ3以上となり、さらに１３００〜１３５０℃の高温で焼結したものは、その嵩密度は真密度に等しい２．２４ｇ／ｃｍ3が得られた。
【００６８】
【表３】
0004729253.tif 000004
【００６９】
実施例４
金属けい素粉末と二酸化けい素粉末との混合物からなる原料を、真空中で加熱・反応させて生成した一酸化けい素塊を破砕して、粒径０．３〜１．７ｍｍのＡタイプ、５〜１５ｍｍのＣタイプの２種類の一酸化けい素粉末を作製し、これを図１に示す二分割した内型を一体型の外型内に炭素繊維シートの緩衝材を介して組み込んだプレス用組合せ型を有するホットプレス装置を使用して、真空度１０Ｐａのもと、プレス圧力１５ＭＰａ、２０ＭＰａの条件で加圧・成形しながら、焼結温度１２５０℃〜１３００℃に１時間保持して焼結し、直径１１０ｍｍ、高さ４０ｍｍの焼結体を製造した。
【００７０】
また、比較例として、通常使用されている一体型のグラファイト製プレス型を使用して、焼結温度１１５０℃〜１２００℃に１時間保持して焼結し、直径１１０ｍｍ、高さ４０ｍｍの焼結体を製造した。
【００７１】
得られた焼結体の嵩密度と割れ発生の有無を調べた結果を表４に示す。表４の結果より、従来の一体型のプレス型を使って焼結した比較例は、いずれも割れや欠けが多く発生しており、実用に供し得る大型の焼結体は得られないことがわかった。
【００７２】
これに対し、この発明の実施例に示すように、分割した内型と一体型の外型を緩衝材を介在して組み合せたプレス型を使用することにより、直径が１１０ｍｍで嵩密度が２．１３ｇ／ｃｍ3以上の大型焼結体を割れや欠けを発生することなく、生産効率よく製造できることがわかる。
【００７３】
得られた嵩密度が真密度の９５％以上である２．１３ｇ／ｃｍ3以上の本発明によるスパッタリング用ターゲットを使用し、スパッター速度、パーティクルの発生状況を調べた結果、極めて良好であることを確認した。
【００７４】
【表４】
0004729253.tif 000005
【００７５】
実施例５
実施例４において、表４の原料のほかに真空蒸着法で製造した一酸化けい素原料を用い、これを破砕せずに機械加工により、直径がほぼ１０５ｍｍ、厚さがほぼ２５ｍｍの円板形状に切り出した。機械加工の際に、欠けが発生したが、これを２枚重ねてそのまま焼結原料として、温度１３００℃、圧力２０ＭＰａ、保持時間１時間のホットプレス条件で焼結した。その結果、嵩密度２．２４ｇ／ｃｍ3の焼結体が得られた。
【００７６】
【発明の効果】
この発明にて得られる一酸化けい素焼結体は、実施例に示すごとく、少なくとも嵩密度が２．１３ｇ／ｃｍ3以上であり、ホットプレス条件によっては、一酸化けい素の真密度にほぼ等しい嵩密度が２．２４ｇ／ｃｍ3以上の一酸化けい素焼結体を得ることができる。
【００７７】
この発明による一酸化けい素焼結体は、嵩密度が２．１３ｇ／ｃｍ3以上であり、機械加工性にすぐれ真空蒸着材料の種々形状に加工可能であり、また、組織が均質であり、真空蒸着材料としてすぐれた耐スプラッシュ性能を発揮する。すなわち、図３に示す真空蒸着装置のごとく、蒸着材料を連続供給して、真空蒸着を連続実施することが可能となる。
【００７８】
この発明にて得られる一酸化けい素焼結体は、ホットプレス成形によりスパッタリング用ターゲット材として有用な直径が１００ｍｍ以上で、ターゲットホルダーに形状が一致する所要形態の材料が得られ、かつ焼結体の組織が均質でその嵩密度が真密度の９５％以上である２．１３ｇ／ｃｍ3以上の値が得られ、パーティクルの発生が少なく、良好なスパッタリング速度が得られる特長がある。
【図面の簡単な説明】
【図１】  この発明による製造方法で使用するプレス型の一部を破断して示す斜視説明図である。
【図２】  図１に示すプレス型において、内型を少し上方へずらした状態の縦断正面説明図である。
【図３】  この発明による焼結体から作られた蒸着用一酸化けい素材料を、水冷銅製るつぼに連続供給して、電子ビームを照射しながら連続製膜するための真空蒸着装置の一例を示す説明図である。
【符号の説明】
１  内型
２  外型
３  緩衝材
４  下ポンチ
１１  真空蒸着装置
１２  るつぼ
１３  蒸着基板
１４  蒸着材料
１５  排気口
【図１】
0004729253.tif 000006
【図２】
0004729253.tif 000007
【図３】
0004729253.tif 000008